(57)【要約】【課題】コンクリート構造物におけるひび割れ部の有効な補修工法を提供すること。【解決手段】コンクリート構造物２の表面に開口し且つ表面から内部に延びるひび割れ部４を補修するに際し、コンクリート表面に存在するひび割れ部４の開口部に対し、注入口形成部位６を残して、セメントペーストを擦り込んだ後、その擦り込まれたセメントペースト上に、珪酸塩水溶液を塗布して、反応硬化充填物８にて、かかるひび割れ部４の開口部位をシールする一方、注入口形成部位６に形成される注入口１２を通じて、珪酸塩水溶液又はそれとセメントペーストを圧入せしめ、ひび割れ部４の深部まで導入して、かかるひび割れ部４内の空隙を埋めた後、注入口形成部位６に対して、セメントペーストの擦込み及び珪酸塩水溶液１８の塗布を順次行ない、又は珪酸塩水溶液の塗布を行ない、注入口形成部位６を閉塞するようにした。【選択図】        図１
2007009487.tif 000002
【特許請求の範囲】
【請求項１】
コンクリート構造物の表面に開口し且つ該表面から内部に延びるひび割れ部を補修する工法にして、
コンクリート表面に存在する該ひび割れ部の開口部に対し、注入口形成部位を残して、セメントペーストを擦り込んだ後、該擦り込まれたセメントペースト上に、珪酸塩水溶液を塗布して、かかるひび割れ部の開口部位をシールする工程と、
前記ひび割れ部の開口部に残された注入口形成部位に形成される注入口を通じて、珪酸塩水溶液を圧入せしめ、該ひび割れ部の深部まで導入して、かかるひび割れ部内の空隙を埋める充填工程と、
該ひび割れ部における注入口形成部位に対して、前記シール工程と同様にして、セメントペーストの擦込み及び珪酸塩水溶液の塗布を順次行ない、該注入口形成部位を閉塞する工程とを、
含むことを特徴とするコンクリートのひび割れ補修工法。
【請求項２】
コンクリート構造物の表面に開口し且つ該表面から内部に延びるひび割れ部を補修する工法にして、
コンクリート表面に存在する該ひび割れ部の開口部に対し、注入口形成部位を残して、セメントペーストを擦り込んだ後、該擦り込まれたセメントペースト上に、珪酸塩水溶液を塗布して、かかるひび割れ部の開口部位をシールする工程と、
前記ひび割れ部の開口部に残された注入口形成部位に形成される注入口を通じて、珪酸塩水溶液を圧入せしめ、該ひび割れ部の深部まで導入した後、更に、セメントペーストを圧入せしめて、かかるひび割れ部内の空隙を埋める充填工程と、
該ひび割れ部における注入口形成部位に存在するセメントペースト上に、珪酸塩水溶液を塗布して、かかる注入口形成部位を閉塞する工程とを、
含むことを特徴とするコンクリートのひび割れ補修工法。
【請求項３】
前記セメントペーストが、平均粒径：１０μｍ以下の微粒子セメントを用いて調製されている請求項１又は請求項２に記載のコンクリートのひび割れ補修工法。
【請求項４】
前記ひび割れ部に擦り込まれるセメントペーストが、５０〜６０重量％のセメント濃度を有している請求項１乃至請求項３の何れか１項に記載のコンクリートのひび割れ補修工法。
【請求項５】
前記ひび割れ部に圧入されるセメントペーストが、２０〜３０重量％のセメント濃度を有している請求項２乃至請求項４の何れか１項に記載のコンクリートのひび割れ補修工法。
【請求項６】
前記珪酸塩水溶液が、珪酸塩として、珪酸ナトリウムと珪酸カリウムとを含んでいる請求項１乃至請求項５の何れか１項に記載のコンクリートのひび割れ補修工法。
【請求項７】
前記ひび割れ部がコンクリート表面に沿って延びており、該コンクリート表面に沿って延びるひび割れ部の所定距離毎に、前記注入口形成部位が設けられ、更に、それら各注入口形成部位において前記注入口が形成されている請求項１乃至請求項６の何れか１項に記載のコンクリートのひび割れ補修工法。
【発明の詳細な説明】
【技術分野】
【０００１】
本発明は、コンクリートのひび割れ補修工法に係り、特に、打設されて硬化したコンクリート構造物において、その表面から内部に延びるひび割れ部を、有利に補修し得る技術に関するものである。
【背景技術】
【０００２】
土木や建築等の分野において用いられているコンクリート構造物には、温度変化や乾燥収縮、外力の作用等により、変形が生じ、そして、その変形が拘束されると、コンクリート構造物に「ひび割れ」が発生するようになることが知られている。そして、コンクリート構造物にひび割れが発生すると、そのひび割れを通じて、炭酸ガスや塩分が浸透し、鉄筋の腐食を早めたり、構造物としての強度を低下させたりする等の望ましくない問題を惹起し、また、遮水性が要求されている場合等には、ひび割れを通して漏水が発生し、機能上においても望ましくないものであった。
【０００３】
このため、従来にあっては、コンクリート構造物にひび割れが発生すると、そのひび割れ部位に有機系又は無機系の硬化性充填剤を注入して、その補修を行うことが、採用されてきている。
【０００４】
例えば、特許文献１〜４等に明らかにされているように、そのような硬化性充填剤として、亜硝酸リチウム溶液、水溶性珪弗化物、セメント質注入材、ポリマーセメントモルタル、或は急硬性モルタル等を用い、それらをコンクリート構造物のひび割れ部に塗布したり、圧入したりすることが行なわれてきているのである。
【０００５】
しかしながら、それら従来から提案されている充填材は、何れも、比較的粘度の高いものであり、そのために、ひび割れ部の奥深く（深部）まで導入することが困難である問題を内在しており、特に、微細なひび割れまで、充填剤にて完全に充填することが出来ないのが現状であり、また、進行しつつある亀裂等に対する効果を充分に期待することが出来なかったり、補修後の強度が充分ではない等の問題を内在するものであった。
【０００６】
【特許文献１】特開平５−２１４８１８号公報
【特許文献２】特許第２５２１２７４号公報
【特許文献３】特開２００１−２０５３２号公報
【特許文献４】特開２００２−１７９４７９号公報
【発明の開示】
【発明が解決しようとする課題】
【０００７】
ここにおいて、本発明は、かかる事情を背景にして為されたものであって、その解決課題とするところは、コンクリート構造物におけるひび割れ部の有効な補修工法を提供することにあり、また、他の課題とするところは、コンクリート構造物のひび割れ部を完全に補修し、そのようなひび割れ部を通じて、液体や気体が浸透し、或いは浸出することを効果的に阻止することの出来る補修方法を提供することにある。
【課題を解決するための手段】
【０００８】
そして、本発明にあっては、そのような課題を解決するために、コンクリート構造物の表面に開口し且つ該表面から内部に延びるひび割れ部を補修する工法にして、コンクリート表面に存在する該ひび割れ部の開口部に対し、注入口形成部位を残して、セメントペーストを擦り込んだ後、該擦り込まれたセメントペースト上に、珪酸塩水溶液を塗布して、かかるひび割れ部の開口部位をシールする工程と、前記ひび割れ部の開口部に残された注入口形成部位に形成される注入口を通じて、珪酸塩水溶液を圧入せしめ、該ひび割れ部の深部まで導入して、かかるひび割れ部内の空隙を埋める充填工程と、該ひび割れ部における注入口形成部位に対して、前記シール工程と同様にして、セメントペーストの擦込み及び珪酸塩水溶液の塗布を順次行ない、該注入口形成部位を閉塞する工程とを、含むことを特徴とするコンクリートのひび割れ補修工法を、その要旨とするものである。
【０００９】
また、本発明にあっては、コンクリート構造物の表面に開口し且つ該表面から内部に延びるひび割れ部を補修する工法にして、コンクリート表面に存在する該ひび割れ部の開口部に対し、注入口形成部位を残して、セメントペーストを擦り込んだ後、該擦り込まれたセメントペースト上に、珪酸塩水溶液を塗布して、かかるひび割れ部の開口部位をシールする工程と、前記ひび割れ部の開口部に残された注入口形成部位に形成される注入口を通じて、珪酸塩水溶液を圧入せしめ、該ひび割れ部の深部まで導入した後、更に、セメントペーストを圧入せしめて、かかるひび割れ部内の空隙を埋める充填工程と、該ひび割れ部における注入口形成部位に存在するセメントペースト上に、珪酸塩水溶液を塗布して、かかる注入口形成部位を閉塞する工程とを、含むことを特徴とするコンクリートのひび割れ補修工法をも、その要旨とするものである。
【００１０】
なお、このような本発明に従うコンクリートのひび割れ補修工法の望ましい態様の一つによれば、前記セメントペーストは、平均粒径：１０μｍ以下の微粒子セメントを用いて調製されている。
【００１１】
また、本発明にあっては、前記ひび割れ部に擦り込まれるセメントペーストは、有利には、５０〜６０重量％のセメント濃度を有していることが望ましく、更に、前記ひび割れ部に圧入されるセメントペーストは、２０〜３０重量％のセメント濃度を有していることが望ましい。
【００１２】
さらに、本発明にあっては、前記珪酸塩水溶液は、珪酸塩として、珪酸ナトリウムと珪酸カリウムとを含んでいることが望ましいのである。
【００１３】
そして、本発明に従うコンクリートのひび割れ補修工法にあっては、一般に、前記ひび割れ部がコンクリート表面に沿って延びており、該コンクリート表面に沿って延びるひび割れ部の所定距離毎に、前記注入口形成部位が設けられ、更に、それら各注入口形成部位において前記注入口が形成されている構成が、有利に採用されることとなる。
【発明の効果】
【００１４】
このように、本発明に従うコンクリートのひび割れ補修工法にあっては、コンクリート構造物に生じたひび割れ部の間隙に、所定の薬剤（珪酸塩水溶液、セメントペースト）を圧入、充填せしめるに先立って、コンクリート表面におけるひび割れ部の開口部が、セメントペーストの擦込みと珪酸塩水溶液の塗布とにより、注入口形成部位を残して、シールされることとなるのであり、これによって、後の薬剤圧入操作が効果的に進行せしめられ得て、かかるひび割れ部の深部まで所定の薬剤を有利に導入せしめ得ることとなるのであり、以て、その間隙の有効な充填が行われることにより、強度等の物性に優れたひび割れ補修部を有利に形成し得ることとなったのである。
【００１５】
しかも、ひび割れ部に塗布乃至は注入される珪酸塩水溶液は、コンクリート中の水酸化カルシウムやセメントペーストと反応、硬化して、緻密な充填物として、ひび割れ部を閉塞せしめるようになるのであり、これによって、ひび割れ部の完全な補修が容易に実現され得ると共に、ひび割れ部の開口部の閉塞が、効果的に実現され、また、エフロ（遊離石灰）の発生が抑制され得て、美観的に優れたコンクリート表面が実現され得るという特徴も発揮するのである。
【００１６】
特に、本発明にあっては、コンクリート表面におけるひび割れ部の開口が０．２ｍｍ未満の場合においては、請求項１の如く、珪酸塩水溶液の圧入が行なわれた後、注入口形成部位に対するシール（閉塞）が、セメントペーストの擦込みと珪酸塩水溶液の塗布とによって、行なわれることが望ましく、また、コンクリート表面のひび割れ部の開口が０．２ｍｍ以上の場合においては、請求項２に示される如く、珪酸塩水溶液の圧入とセメントペーストの圧入とが実施されると共に、注入口形成部位における閉塞に際しては、珪酸塩水溶液の塗布が採用され、何れにしても、珪酸塩水溶液とセメントペーストとの反応硬化によって、ひび割れ部の空隙の充填、更には、その開口部の閉塞が、有利に行なわれ得ることとなるのである。
【発明を実施するための最良の形態】
【００１７】
ところで、本発明は、橋、橋脚、堤防、岸壁、擁壁、水路壁、槽壁等の土木構造物や、ビルの内外壁、床の如き建築構造物等のコンクリート構造物に生じ、そのコンクリート表面に開口すると共に、かかる表面から内部に延びる「ひび割れ部」を補修するものであり、このため、本発明にて対象とされるコンクリート構造物は、コンクリートの打設後、その硬化の進行したものとなる。
【００１８】
そして、そのようなコンクリート構造物（硬化物）においては、環境温度の変化や、乾燥、収縮、外力の作用等によって、ひび割れが生じるようになるのであるが、本発明においては、図１に示されるように、先ず、コンクリート構造物２の表面に開口して存在するひび割れ部４に対して、セメントペーストの擦込みと、珪酸塩水溶液の塗布とが順次実施されて、かかるひび割れ部４の開口部位のシールが行なわれるのである。なお、その際、ひび割れ部４は、その開口部の全体がシールされるのではなく、注入口形成部位６を残した状態において、ひび割れ部４の開口部のシールが行なわれるのである。また、コンクリート構造物２が壁の如き一定の厚みを有し、ひび割れ部４が、そのような厚みを貫通するように生じている場合には、かかるコンクリート構造物２の裏面のひび割れ部４の開口部に対しても、同様なシールが施されることとなる。更に、そのようなひび割れ部４における注入口形成部位６は、ひび割れ部４が、コンクリート表面において、その開口部が長く延びている場合においては、図１（ｂ）に示される如く、適宜の間隔を隔てて、例えば、２０〜３０ｃｍ程度の間隔を隔てて、複数設けられることとなる。
【００１９】
また、かかるひび割れ部４の開口部に対して、セメントペーストを擦り込むに際して、用いられるセメントペーストは、ポルトランドセメント等として知られている、通常のセメント乃至はグラウト材に水を混ぜて調製されるペースト状のものであり、特に、本発明にあっては、セメントとして、平均粒径が１０μｍ以下、好ましくは、５μｍ以下の微粒子セメントが、有利に用いられ、更に、擦込みのために、５０〜６０重量％のセメント濃度に調製されたセメントペーストが、有利に用いられることとなる。そして、そのようなセメントペーストの擦込みは、従来と同様にして、ケレンやヘラ等を用いて、セメントペーストをコンクリート表面に擦り付け、ひび割れ部４の開口部内に押し込むことによって行なわれ、これにより、開口部の充填（封止）が為されるのである。
【００２０】
さらに、このようにして、ひび割れ部４の開口部にセメントペーストが擦り込まれて、充填せしめられた後、その擦り込まれたセメントペースト上には、珪酸塩水溶液が塗布され、主として、セメントペーストとの反応硬化、更には、セメントペースト自体の硬化が進行せしめられて、かかるひび割れ部４の開口部に対する有効なシールが実現されるのである。そして、これによって、図１（ａ）に示される如く、注入口形成部位６を除いて、ひび割れ部４の開口部が、反応硬化充填物８によって閉塞せしめられるのである。
【００２１】
なお、ここで、珪酸塩水溶液の塗布には、従来から公知の手法が適宜に採用されることとなるが、通常、刷毛塗りによる塗布手法が、有利に採用される。また、かかる塗布される珪酸塩水溶液は、ナトリウムシリケート（Ｎａ2 ＳｉＯ3 ）やカリウムシリケート（Ｋ2 ＳｉＯ3 ）等の珪酸塩の水溶液であって、その濃度は、目的に応じて、適宜に選定されるものであるが、本発明にあっては、有利には、ナトリウムシリケート（珪酸ナトリウム）の３〜７重量％とカリウムシリケート（珪酸カリウム）の７〜１３重量％を含有し、残部（８０〜９０重量％）が水からなる珪酸塩水溶液が、好適に用いられることとなる。それらナトリウムシリケートやカリウムシリケートの含有量が少なくなると、反応が遅くなるからであり、また、それらの含有量が高くなり過ぎても、浸透が悪くなって、かえって反応硬化が遅くなる問題を惹起するからである。
【００２２】
このようにして、コンクリート表面に存在するひび割れ部４の開口部に対するシールが施される一方、そのひび割れ部４の開口部に残された注入口形成部位６に対して、適当な注入口部材が取り付けられて、後述する珪酸塩水溶液やセメントペーストを圧入するための注入口が形成される。具体的には、図１（ａ）や図２に示されるように、注入口部材１０は、円筒部１０ａとその下部の外周面に一体的に設けられた支持板部１０ｂとから構成されてなるものであって、その支持板部１０ｂの下面において、コンクリート構造物２の表面に対して、接着剤等によって固着されて、固定せしめられる一方、その円筒部１０ａの内孔が、注入口１２とされ、この円筒部１０ａに対して、注入器１４の先端の注入ポート１６が螺入や嵌入等によって、取り付けられ、かかる注入器１４内に収容された薬剤（珪酸塩水溶液、セメントペースト）１８が、所定圧力の下において、注入せしめられ得るようになっている。なお、注入器１４は、注射器構造を有し、シリンジ２０とピストン２２とからなり、それらシリンジ２０とピストン２２との間に掛け渡されたゴム等の弾性体からなる弾性紐２４の弾性に基づくところの付勢力によって、シリンジ２０内に収容された薬液１８を、ピストン２２にて所定圧力下に注入口１２内に押し出し得るようになっているのである。
【００２３】
そして、かくの如き注入器１４等を用いて、ひび割れ部４の注入口形成部位において形成された注入口１２を通じて、先ず、上記と同様な珪酸塩水溶液が圧入せしめられ、ひび割れ部４の深部にまで導入せしめられることとなるのであり、また、この導入された珪酸塩水溶液は、コンクリート中の水酸化カルシウム成分等と反応して、ゲル状のプリン体となり、コンクリート内部の細孔や亀裂を塞ぎ、更に、徐々に乾燥ゲルである結晶体を形成し、緻密な充填物として、ひび割れ部４内の空隙を埋め、緻密な一体のコンクリート構造と為すのである。
【００２４】
ところで、このような珪酸塩水溶液の注入によるひび割れ部４の充填補修は、かかるひび割れ部４の開口部の大きさが０．２ｍｍ未満の場合において、有利に採用されるものであるが、その開口部の大きさが０．２ｍｍ以上となる場合においては、更に、セメントペーストの圧入が、上記と同様な注入器１４を用いて、行われることとなる。
【００２５】
なお、そのようなセメントペーストの圧入に際しては、セメントペーストとして、一般に、セメント濃度が２０〜３０重量％程度のものが好適に用いられ、これによって、ひび割れ部４の奥部まで、有利に導入せしめられ得るのである。けだし、セメント濃度が余りにも低い場合には、珪酸塩水溶液の反応によって生じるゲル状のプリン体と協働して実現される、ひび割れ部４における空隙部の強固な充填が達成され難くなるからであり、また、セメント濃度が高すぎる場合にあっては、ひび割れ部４内への侵入が困難となり、結果的に、ひび割れ部４における空隙部の充填が不充分となるからである。
【００２６】
そして、このようにして、ひび割れ部４内に圧入された珪酸塩水溶液は、コンクリートに含まれている水酸化カルシウム成分等と反応し、また、セメントペーストが後から圧入される場合にあっては、そのようなセメントペーストとの反応も進行して、ゲル状のプリン体を形成することとなるのであり、以て、そのようなゲル状のプリン体にて、コンクリート構造物２の内部に延びるひび割れ部４の空隙を充填し、更に、細孔を塞いで、緻密なコンクリート構造物として再生され、これによって、水密性が高まり、有効な防水・止水効果が実現されると共に、雨水や空気中の炭酸ガスの侵入の抑制等も効果的に達成され得るのである。
【００２７】
また、かかる珪酸塩水溶液と共に、セメントペーストが圧入される場合にあっては、ひび割れ部４の開口部が大きくなり、その開口幅が０．２ｍｍ以上と大きくなっても、珪酸塩水溶液は、ひび割れ部４のある程度の深さまでは圧入セメントペーストと混合された状態となって、コンクリート中の水酸化カルシウムとの反応と共に、セメントペーストとの反応によって、ひび割れ部４内において、セメントペーストの硬化物と協働して、より強固な充填物を形成することとなるのである。即ち、珪酸塩水溶液の反応により生じたゲル状のプリン体は、徐々に乾燥ゲル（結晶体）を形成する一方、セメントペーストの硬化により、細孔や亀裂を有効に塞ぎつつ、緻密な充填物として、コンクリート構造物２全体の強度を高め、また、水密性を有利に向上せしめて、防水・止水効果を効果的に向上せしめ得るのである。
【００２８】
次いで、このようにして、珪酸塩水溶液の圧入、又はそれに続いて、セメントペーストの圧入が行なわれた後、ひび割れ部４における注入口形成部位６に対して取り付けられた注入器１４や注入口部材１０が取り外され、そして、ひび割れ部４における充填物の反応硬化が充分に進んだ後、かかる注入口形成部位６に対するシールが施され、これによって、ひび割れ部４の完全な充填が完了し、その開口部全体の閉塞が行なわれ得て、コンクリート構造物２の表面には、ひび割れ部４の開口部が存在しない状態とされて、コンクリート表面の修復作業が、完了する。
【００２９】
ところで、そのような注入口形成部位６のシール操作は、具体的には、ひび割れ部４に対して、珪酸塩水溶液の圧入のみが実施される場合にあっては、ひび割れ部４の開口部に対する最初のシール工程と同様にして、セメントペーストの擦込みと珪酸塩水溶液の塗布を順次行なうことにより、目的とする注入口形成部位６の閉塞が行なわれるのであり、また、ひび割れ部４が０．２ｍｍ以上の大きさにおいて開口している場合に採用される、珪酸塩水溶液の圧入及びセメントペーストの圧入が、順次実施される充填工程を採用した場合にあっては、そのセメントペーストの圧入操作の終了に続いて、ひび割れ部４における注入口形成部位６に存在し、露呈する、ある程度硬化したセメントペーストの表面に対して、珪酸塩水溶液の塗布のみが実施され、これによって、かかる注入口形成部位６の閉塞が行なわれることとなる。なお、ここで用いられる珪酸塩水溶液やセメントペーストは、先に詳述した最初のシール工程において用いられる珪酸塩水溶液やセメントペーストが、そのまま、用いられることとなる。
【００３０】
そして、かくの如くして、ひび割れ部４の充填、閉塞が施されてなるコンクリート構造物２においては、その補修作業の後、２，３日が経過すると、珪酸塩水溶液の反応によって生じた無機質のガラス状の結晶体やセメントペーストの硬化物によって、ひび割れ部４は、完全に閉塞せしめられることとなるのであり、また、そのようなひび割れ部４を閉塞する充填物は、緻密なものとなり、補修後、自然条件下において、多くの日数が経過しても、何等異常なく、防水・止水効果を発揮し得るのである。
【００３１】
なお、図３の（ａ）及び（ｂ）には、上述せる本発明に従う手法によって補修されたコンクリート構造物２の断面構造が示されている。そこにおいて、（ａ）は、珪酸塩水溶液のみを圧入した場合の例であって、ひび割れ部４の空隙内が、珪酸塩がコンクリートの水酸化カルシウム成分等との反応によって生じた無機質のガラス状の結晶体からなる充填物３０によって、充填、閉塞されている。また、（ｂ）は、珪酸塩水溶液とセメントペーストの両者の圧入が行なわれた場合の例であって、ひび割れ部４の空隙内が、少なくともその開口部側の所定長さの両域においては、珪酸塩水溶液とセメントペーストとの混合物の形態において反応硬化が進行し、その反応硬化物からなる充填物３２にて充填、閉塞せしめられることとなる。なお、ひび割れ部４の最奥部（先端部分）になると、珪酸塩の反応生成物にて、充填物３２が構成される場合が増大するようになる。
【実施例】
【００３２】
以下に、本発明の代表的な実施例を示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等を加え得るものであることが、理解されるべきである。
【００３３】
先ず、珪酸塩水溶液として、市販の「ＲＣガード」（株式会社エービーシー商会販売：ナトリウムシリケートとカリウムシリケートの混合水溶液）の３倍希釈液を準備する一方、セメントとして、平均粒子径が４μｍ以下である超微粒子セメントの「太平洋アロフィックスＭＣ」［太平洋マテリアル株式会社製：ＣＡＳＮｏ．６５９９７−１５−1（ポルトランドセメント）］を用いて、水と混合し、セメント濃度がそれぞれ約５５重量％及び約２５重量％のセメントペーストを準備した。
【００３４】
そして、この準備された材料を用いて、浄水場の濾過池のコンクリート壁に生じた各種開口幅のひび割れ部に対して、本発明に従う補修工法を実施した。
【００３５】
具体的には、先ず、コンクリート表面に存在するひび割れ部の開口部に対して、注入口形成部位を残して、セメント濃度を約５５重量％とした、セメントペーストを、ヘラを用いて擦り込み、更に、その上に、ＲＣガード希釈液をハケ塗りして、反応硬化させ、かかるひび割れ部の開口部位をシールした。
【００３６】
次いで、ひび割れ部の開口の大きさに応じて、その開口幅が０．２ｍｍ未満の場合においては、図２に示される如き注入器にＲＣガード希釈液を収容せしめたものを用いて、ひび割れ部内に、そのようなＲＣガード希釈液の注入（圧入）を行なう一方、ひび割れ部の開口幅が０．２ｍｍ以上の場合にあっては、かかるＲＣガード希釈液の注入の後に、セメント濃度が約２５重量％とされたセメントペーストを、図２に示される如き注入器に収容して、同様にして、セメントペーストの注入作業を実施した。なお、それぞれの注入作業において、注入器における注入圧力としては、ゲージ圧力として、０．２〜０．３ｋｇ／ｃｍ2 （約０．０２〜０．０３ＭＰａ）を採用する一方、圧入時間としては、約２時間を採用した。
【００３７】
そして、かかる圧入作業の後、ＲＣガード希釈液の圧入のみが実施された注入口形成部位に対しては、前記シール作業において採用した、セメントペーストの擦込みとＲＣガード希釈液の塗布とを、順次実施することにより、かかる注入口形成部位のシールを行なう一方、ＲＣガード希釈液の圧入とセメントペーストの圧入とが実施された注入口形成部位に対しては、ＲＣガード希釈液の塗布により、かかる注入口形成部位のシールを行ない、コンクリート壁に対する、目的とする補修作業を完了した。
【００３８】
このようにして補修されたコンクリート壁にあっては、その補修作業の３日後には、そのひび割れ部に結晶体や硬化体を生成して、その充填・閉塞が確実に実現されており、そして、その補修箇所は、１週間後、１ヶ月後、また６ヵ月後において、更には１年後においても、異常のないことが認められ、従って、防水・止水効果において優れていることが確認された。
【図面の簡単な説明】
【００３９】
【図１】ひび割れの生じたコンクリート構造物に対して、本発明に従う開口部のシール状態や注入口形成形態を示す説明図であって、（ａ）は、コンクリート構造物の断面形態を示す部分概略図であり、（ｂ）は、注入口形成部位の配設形態を示すコンクリート構造物の表面概略図である。
【図２】本発明において、珪酸塩水溶液やセメントペーストを圧入せしめるために用いられる注入器の概略を示す断面説明図である。
【図３】本発明に従って、コンクリート構造物のひび割れ部を補修した後の状態を概略的に示す断面説明図であって、（ａ）及び（ｂ）は、それぞれ、珪酸塩水溶液の圧入のみの場合と、珪酸塩水溶液とセメントペーストの圧入の場合におけるひび割れ部の充填・閉塞状態を示す説明図である。
【符号の説明】
【００４０】
２  コンクリート構造物                  ４  ひび割れ部
６  注入口形成部位                    １０  注入口部材
１０ａ  円筒部                          １０ｂ  支持板部
１２  注入口                            １４  注入器
１６  注入ポート                        １８  薬剤
２０  シリンジ                          ２２  ピストン
２４  弾性紐
【図１】
2007009487.tif 000003
【図２】
2007009487.tif 000004
【図３】
2007009487.tif 000005